Шихта для приготовления глазури
LOAD FOR PREPARING GLAZES

Изобретение относится к технологии силикатов и касается составов шихты для приготовления глазурей, предназначенных для нанесения на керамику.
Известна шихта для приготовления глазури, включающая, мас. %.: бой оконного и/или тарного стекла 60-90; каолин 5-20; по крайней мере, один компонент из группы: силикат натрия, метасиликат натрия, сода кальцинированная, гидроокись калия, плав щелочей NaOH и KOH 5-20 [1].
Задача изобретения состоит в расширении арсенала технических средств для создания глазурей, предназначенных для нанесения на керамику.
Технический результат достигается тем, что шихта для приготовления глазури, включающая бой оконного и/или тарного стекла, каолин, плав щелочей NaOH и KOH, дополнительно содержит кварцевый песок, опоку, сернокислый кобальт при следующем соотношении размолотых до полного прохождения через сетку №008 компонентов, мас. %.: бой оконного и/или тарного стекла 71-76; каолин 2-3; кварцевый песок 7-10; опока 6-9; сернокислый кобальт 1-3, а также плав щелочей NaOH и KOH 5-7.
В таблице приведены составы глазури.
Глазурь получают следующим образом. Подготавливают и дозируют компоненты, согласно выбранному составу (таблица). Бой стекла промывают от загрязнений, сушат и размалывают до полного прохождения через сетку №008. Каолин, кварцевый песок, опоку по отдельности размалывают сухим способом до полного прохождения через вышеуказанную сетку. Подготовленные компоненты смешивают с добавлением сернокислого кобальта. К полученной массе добавляют воду с растворенным в ней плавом щелочей. Влажность глазурной суспензии принимают 45-47%.
Готовую глазурную суспензию наносят (напылением) на поверхность обожженных керамических изделий (кирпича, черепицы, плитки), сушат и обжигают при температуре 860-900°С в течение 30-45 мин.
Глазурь образует ровное покрытие.
Источник информации:
1. SU 773031, 1980.